(57)【要約】【課題】本発明は、吸放湿性を有し、かつ相変化を起こす温度範囲が異なる２種以上の蓄熱剤による快適衣服内温度を上にも下にも外れないための熱的障壁を兼ね備え、衣服等の着用時において、衣服内温湿度を快適範囲に保つ調温湿性繊維構造物を提供せんとするものである。【解決手段】吸湿率差（ΔＭＲ）が２％以上２０％以下で吸放湿性を有する素材で構成された繊維構造物であり、かつ、繊維表面に相変化を起こす温度が異なる２種以上の蓄熱剤を固着してなることを特徴とする繊維構造物。【選択図】なし【特許請求の範囲】
【請求項１】
吸湿率差（ΔＭＲ）が２％以上２０％以下で吸放湿性を有する素材で構成された繊維構造物であり、かつ、繊維表面に相変化を起こす温度が異なる２種以上の蓄熱剤を固着してなることを特徴とする繊維構造物。
【請求項２】
該蓄熱材の少なくとも１種目の相変化温度が２２〜２７℃であり、他の蓄熱材の相変化温度が３１〜３５℃であることを特徴とする請求項１記載の繊維構造物。
【請求項３】
相変化温度が２８〜３０℃の蓄熱材が含有されていることを特徴とする請求項１または２に記載の繊維構造物。
【請求項４】
該蓄熱剤が、繊維構造物に対し、計１〜３０重量％の割合で固着されていることを特徴とする請求項１から３のいずれかに記載の繊維構造物。
【請求項５】
該蓄熱剤が、バインダーを介して、繊維表面に固着してなることを特徴とする請求項１から４のいずれかに記載の繊維構造物。
【請求項６】
該バインダーが、シリコーン系樹脂、アクリル系樹脂、ウレタン系樹脂およびメラミン系樹脂から選ばれた少なくとも１種であることを特徴とする請求項１から５のいずれかに記載の繊維構造物。
【請求項７】
該蓄熱剤が、マイクロカプセルに内包されてなることを特徴とする請求項１から６のいずれかに記載の繊維構造物。
【請求項８】
該マイクロカプセルの平均粒子径が１μｍ以上１００μｍ以下であることを特徴とする請求項７記載の繊維構造物。
【請求項９】
該吸放湿性を有する素材が、天然繊維、合成繊維および改質合成繊維から選ばれた少なくとも１種であることを特徴とする請求項１から８のいずれかに記載の繊維構造物。
【請求項１０】
該吸放湿性を有する素材が、ナイロン、木綿およびウールから選ばれた少なくとも１種であることを特徴とする請求項１から８のいずれかに記載の繊維構造物。
【請求項１１】
該吸放湿性を有する素材が、繊維表面に吸湿性ポリマーを固着させてなる素材であることを特徴とする請求項１から１０のいずれかに記載の繊維構造物。
【請求項１２】
請求項１から１１のいずれかに記載の繊維構造物を用いてなることを特徴とする衣料。
【発明の詳細な説明】
【０００１】
【発明の属する技術分野】
本発明は、衣服内を快適な温湿度範囲に保つ調温湿性繊維構造物に関するものである。
【０００２】
【従来の技術】
従来の衣料において、衣服内温度という点では、含気率を上げた素材を用い不動空気層を作ることにより断熱性を向上させ、または、アルミニウム箔膜等を利用して輻射熱を反射させ断熱性を向上させることにより、保温性の向上を図ったり、また、合成繊維にセラミックスを練り込み、セラミックスの遠赤外線効果を利用する方法により、衣服内をある一定温度以上に保つ方法（特許文献１，２参照）が提案されている。
【０００３】
しかしながら、上述の含気率を上げた素材を用いた場合はカサ高になり、着用時の運動性が阻害される。また、輻射熱を反射させる素材はアルミニウム箔膜等の金属の色が付き、色展開に制限がある。また、無機材料であるセラミックスの遠赤外線効果を利用しようとする方法では常温では衣服内温度を快適に保つ程の発熱量がでない、などの問題があり不十分である。また、これらの方法は、衣服内の熱を逃がさないということに特化しており、衣服の着用シーンに応じて衣服内温湿度を快適範囲に保つという点では未だ不十分である。たとえば、冬用のブルゾンでいえば、冬の屋外で着用している場合は十分暖かく快適に感じるが、ブルゾンを着用したまま電車などに乗ると、非常に暑く感じ、ムレ感と体の火照りを生じる。
【０００４】
これらの課題を解決するものとして、相変化蓄熱剤を用いた衣料（特許文献３，４，５参照）が提案されている。相変化蓄熱剤とは、固体から液体、液体から固体のように、各物質が融解・凝固といった相変化をする際に、各物質固有の温度でが吸熱（融点）・発熱（凝固点）を行うことを利用した蓄熱剤であり、昇温過程もしくは冷却過程において融点温度・凝固点温度付近で相変化蓄熱剤が吸熱もしくは発熱し、熱エネルギーに対する障壁として働くものである。
【０００５】
しかしながら、上述の公報においては１種類の相変化蓄熱剤しか用いていないため、その相変化蓄熱剤の凝固点よりも低い温度になった場合、温度コントロール効果を発揮することができず、逆に融点よりも高い温度になった場合も温度コントロール効果を発揮できない。よって衣服内温度をある一定範囲に保つという点では不十分であり、ましてや衣服内湿度を快適範囲に保つことはできない。
【０００６】
また従来の衣料において、衣服内湿度という点では、合成繊維原料に吸放湿性を有する無機系微粒子として特定のシリカ粒子を配合して紡糸することにより、シリカ粒子そのものを合成繊維に練り込み、繊維に吸放湿性を付与する方法（特許文献６参照）が提案されている。本発明者らも、原糸製造工程以降の工程で吸放湿性を有する無機微粒子を付与する方法（特許文献７参照）を先に提案した。
【０００７】
しかしながら、上述公報の方法では、水分に着目していることもあり、衣服内湿度をムレない状態である快適範囲に保つことはできるが、衣服内温度を快適範囲に保つという点では未だ不十分である。
【０００８】
さらに、吸湿性と蓄熱剤を組み合わせた保温衣料（特許文献８参照）が提案されているが、これも前述したように、衣服内湿度をムレない状態である快適範囲に保つことはできるが、１種類の相変化蓄熱剤しか用いていないため、衣服内温湿度をある一定範囲に保つという点では未だ不十分であり、さらなる改善が望まれている。
【０００９】
【特許文献１】特開昭６３−１０５１０５号公報
【００１０】
【特許文献２】特開平１−３１４７１５号公報
【００１１】
【特許文献３】特開平５−１５６５７０号公報
【００１２】
【特許文献４】特開平７−７０９４３号公報
【００１３】
【特許文献５】特表平１０−５０２１３７号公報
【００１４】
【特許文献６】特開平９−２４１９２５号公報
【００１５】
【特許文献７】特開平１４−１８０３７５号公報
【００１６】
【特許文献８】特開平１４−１８０３０８号公報
【００１７】
【発明が解決しようとする課題】
本発明は、かかる従来技術の背景に鑑み、吸放湿性を有し、かつ衣服内および外環境の急激な温度変化に対する温度コントロール効果を持ち、衣服内を快適な温湿度範囲に保つ調温湿性繊維構造物を提供せんとするものである。
【００１８】
【課題を解決するための手段】
本発明は、かかる課題を解決するために、次のような手段を採用するものである。すなわち、本発明の調温湿性繊維構造物は、吸湿率差（ΔＭＲ）が２％以上２０％以下で吸放湿性を有する素材で構成された繊維構造物であり、かつ、繊維表面に相変化を起こす温度が異なる２種以上の蓄熱剤を固着してなることを特徴とするものである。
【００１９】
【発明の実施の形態】
本発明者らは、前記課題、つまり衣服内を快適な温湿度範囲に保つ調温湿性繊維構造物について鋭意検討し、吸放湿性を有する素材で構成された繊維構造物に、相変化を起こす温度が異なる２種以上の蓄熱剤を固着してみたところ、吸放湿性による調湿効果と、２種の蓄熱剤による２種の温度範囲での温度コントロール効果との組み合わせ効果により、衣服内温湿度を同時に快適な範囲に保つ、快適性に優れた調温湿性繊維構造物を提供することができることを究明したものである。
【００２０】
前述したように、吸放湿性による調湿効果だけでは、衣服内湿度をムレない状態である快適範囲に保つことはできるが、衣服内温度を快適範囲に保つという点では未だ不十分である。また、さらに温度コントロール効果も付与するために、単純に従来通り、１種類の相変化蓄熱剤を組み合わせるだけでは、相変化蓄熱剤の融点・凝固点付近では温度コントロールできるが、その温度を少しでも外れると温度コントロール効果は期待できない。
【００２１】
しかしながら、本発明者らが、調温湿性繊維構造物について鋭意検討した結果、吸放湿性を有する繊維構造物に、相変化を起こす温度範囲が異なる２種以上の蓄熱剤を繊維表面に固着させることにより、本願課題を解決できることを究明した。相変化を起こす温度範囲が異なる２種以上の蓄熱剤を用いることにより、繊維構造物が快適衣服内温度範囲より温度低くなる場合、快適衣服内温度範囲より温度が高くなる場合の両方について、熱エネルギーに対する障壁として効果的に働き、衣服内を快適温度範囲に保つことができる。
【００２２】
安静時、人間が衣服を着用している際、着用している本人が快適と感じる衣服内温度は２８〜３０℃であり、快適と感じる衣服内湿度は５０〜７０％ＲＨといわれている。この温湿度範囲を大きく外れると、人体を取り囲む衣服内環境を一定に保つ、ひいては皮膚温を一定に保つため、人体は発汗・ふるえ等を起こす。例えば、マラソン等の運動を行うと、皮膚温、ひいては衣服内温度が上昇する。また人体は自分自身を冷却するために発汗をし、衣服内湿度が上昇する。よって、衣服内温湿度が上昇し、人間は不快と感じる。逆に冷環境にさらされた場合、衣服内温度、ひいては皮膚温が低下し、人体はふるえることにより皮膚温を上昇させようとする。つまり人体は不快と感じている。
【００２３】
ここで、一般的に相変化蓄熱剤は、各物質固有の融点・凝固点を有しており、各温度において熱エネルギーを吸収または放出し、温度変化を伴わずに相変化する（潜熱相変化）。よって相変化蓄熱剤は、相変化蓄熱剤が熱を吸収または放出している際、つまり相変化が起こっている際は、衣服を通しての熱エネルギーの流れを抑制または停止させることができる。この効果は、昇温または冷却過程中に相変化蓄熱剤の全潜熱の吸収または放出が終了するまで熱エネルギーに対する障壁として非常に効果的である。また、この時の熱エネルギーは、相変化蓄熱剤に貯蔵もしくは排出され、人体からの吸熱もしくは冷環境への放熱によって可逆的に相変化する。
【００２４】
本発明では、相変化を起こす温度が異なる２種以上の蓄熱剤を用いることにより、繊維構造物が上述の快適衣服内温度を上にも下にも外れないための熱的障壁となり、衣服内温度を快適な環境に保つことができる。そのためにも相変化蓄熱剤の相変化の起こる温度は、衣服内快適温度の若干上と若干下に設定し、温度上昇および温度低下の両方に対して熱的障壁を与えたものであることが好ましい。つまり、相変化蓄熱剤の少なくとも１種についての相変化温度が２２〜２７℃の範囲であり、かつ他の少なくとも１種の蓄熱材の相変化温度が３１〜３５℃の範囲であることが好ましい。この少なくとも２種類の相変化温度の相変化蓄熱剤を同時に用いることにより、衣服内温度を快適範囲に保つことができる。
【００２５】
また上述の２種の相変化温度である相変化蓄熱剤に加えて、ちょうど快適衣服内温度である２８〜３０℃の範囲で相変化する相変化蓄熱剤を３種目として用いた場合、さらに快適衣服内温度中心での温度コントロール効果が付与できるため、衣服内温度を快適範囲に保つためにはさらに好ましい。
【００２６】
本発明で用いる相変化蓄熱剤は、例えば、パラフィン等の炭化水素化合物やポリエチレングリコール等のグリコール化合物等といった有機化合物や、各種金属塩の水和物等といった無機化合物が挙げられるが、上述の相変化温度範囲であるものであればいかなるものを用いてもよい。
【００２７】
１種目の相変化温度の相変化蓄熱剤、つまり２２〜２７℃の範囲での相変化蓄熱剤としては、ｎ−ヘプタデカン（相変化温度：２２℃）、塩化カルシウム６水和物（相変化温度：２７℃）等が例示できるが、相変化が２２〜２７℃の範囲で起こるものであればいかなる相変化蓄熱剤を用いてもよい。
【００２８】
２種目の相変化温度の相変化蓄熱剤、つまり３１〜３５℃の範囲での相変化蓄熱剤としては、ｎ−ノナデカン（相変化温度：３２℃）等が例示できるが、この場合も相変化が３１〜３５℃の範囲で起こるものであればいかなる相変化蓄熱剤を用いてもよい。
【００２９】
３種目の相変化温度の相変化蓄熱剤、つまり２８〜３０℃の範囲での相変化蓄熱剤としては、ｎ−オクタデカン（相変化温度：２８℃）、平均分子量約１０００のポリエチレングリコール（相変化温度：２８℃）等が例示できるが、この場合も相変化が２８〜３０℃の範囲で起こるものであればいかなる相変化蓄熱剤を用いてもよい。
【００３０】
蓄熱剤の繊維構造物に対する固着量の合計は、繊維構造物に対し、合計１〜３０重量％が好ましく、１〜１５重量％がより好ましく、１〜１０重量％がさらに好ましい。
【００３１】
蓄熱剤の固着量が低すぎると蓄熱剤による温度コントロール効果が低くなってしまう傾向があり、固着量が高すぎると、加工を施した繊維構造物上で白く浮き出た状態に見える場合がある。
【００３２】
本発明の蓄熱剤はいかなる形態のものでもよいが、取り扱い性および加工の容易性の点から蓄熱剤がマイクロカプセルに内包されているものが好ましく用いられる。
【００３３】
本発明でいうマイクロカプセルとは、上記の蓄熱剤を内包できるものであれば、その殻材は有機系または無機系のどちらでもよい。また蓄熱剤をマイクロカプセルに内包させることにより、その取り扱いが容易になる、例えば、マイクロカプセルの殻材を統一すれば、蓄熱剤が脂溶性または親水性のどちらにかかわらず同様に加工ができ、加工方法を変える必要がないという点で有利である。
【００３４】
本発明において、マイクロカプセルの平均粒子径は１μｍ以上１００μｍ以下であるものが好ましく、１μｍ以上２０μｍ以下であるものがさらに好ましい。
【００３５】
粒子径が大きすぎると、繊維構造物に固着させた場合、風合いが硬くなる傾向がある、加工を施した繊維構造物上で白く浮き出た状態に見え（白ボケ現象という）る場合がある。また、マイクロカプセルを含む加工液を調製するとき、マイクロカプセルの分散性が悪くなる傾向があり、繊維構造物に対して均一に加工を施しにくくなる場合もあるため、マイクロカプセルの平均粒子径は２０μｍ以下が好ましい。逆に該粒子径が小さすぎる場合、マイクロカプセル内に内包できる蓄熱剤量が少なくなるため、蓄熱剤による温度コントロール効果を得られにくくなる傾向があるため、該粒子径は１μｍ以上が好ましい。
【００３６】
本発明においては、マイクロカプセル化したもの等、蓄熱剤を繊維構造物に固着させるためにバインダーが用いられる。バインダーとしては、風合い、接着強度、洗濯耐久性の点で、シリコーン系樹脂、アクリル系樹脂、ウレタン系樹脂およびメラミン系樹脂などのバインダーが好ましく用いられる。
【００３７】
シリコーン系樹脂は、一般的に耐熱性、耐光性および耐薬品性に優れており、かかるシリコーン系樹脂としては、シリコーンレジンもしくはシリコーンワニスという分類に属する縮合架橋型樹脂を使用することができ、かかる縮合架橋型樹脂は、テトラエトキシシランやメチルトリメトキシシランなどの縮合架橋型樹脂を、単独または数種の配合物を縮合して得ることができるものが含まれる。これらは、３次元構造の樹脂を形成し、シリコーン系樹脂の中でも、最も耐熱性や耐薬品性に優れたものである。
【００３８】
また、ウレタン系樹脂は、イソシアネート成分とポリオール成分とを反応させて得られる共重合体である。イソシアネート成分としては、芳香族ジイソシアネート、脂肪族ジイソシアネート、脂環族ジイソシアネートの単独またはこれらの混合物を用いることができる。また、ポリオール成分としては、ポリエーテルポリオール、ポリエステルポリオールなどを用いることができる。
【００３９】
また、アクリル系樹脂としては、メタアクリル酸、メタアクリレート、ｎ−ブチルメタアクリレートなどメタアクリレート系モノマーの１種もしくは２種以上の重合体、もしくはこれらとメタアクリル系モノマーと他の共重合可能なビニル系モノマーとの共重合体が挙げられる。
【００４０】
さらに、メラミン系樹脂としては、トリアジン環を含有し、かつ少なくとも２個の重合性官能基を有する化合物が好ましい。かかる重合性官能基としては、アミノ基が好ましく、アミド基がより好ましい。また、このようなメラミン系樹脂の中でも、アミノ基およびアミド基の各窒素に結合している水素がメチロール基、エチロール基およびＮ−メチロールアミド基のいずれかで置換された化合物がさらに好ましい。重合性官能基以外の基については、水素、水酸基、フェニル基、アルキル基、アルキルエステル基など、どのような基であってもよい。
【００４１】
本発明においては、バインダー自体またはバインダーが付与されてなる繊維構造物全体に、吸水性を付与することもできる。吸水性を付与する方法としては、親水性を有する水酸基（−ＯＨ）、カルボキシル基（−ＣＯＯＨ）、アミノ基（−ＮＨ２）およびアミド基（−ＣＯＮＨ２）から選ばれた少なくとも１種をもつ吸水性シリコーン系樹脂や、エチレングリコールを多数付加した吸水性シリコーン系樹脂や、ポリエチレンオキサイド基含有化合物や、セルロース系化合物などの親水化加工剤を、バインダーに混合したり、あるいは繊維構造物全体に後加工で付与する手段を採用することができる。後者の親水化加工剤の中では、好ましくはポリアルキレングリコール−ポリエステルブロック共重合体を主成分とする親水性ポリエステル樹脂が好適である。また、前者の吸水性シリコーン系樹脂は、それ単独をバインダーとして使用することができる。
【００４２】
さらに本発明の繊維構造物は吸放湿性を有しているため、衣服内湿度が上昇した場合、繊維構造物が汗等の衣服内の湿気を、積極的に吸収し（吸湿）、衣服外へ放出（放湿）するため、衣服内を快適湿度範囲に保つことができる。
【００４３】
本発明においては、吸放湿性を有する素材の吸湿率差（以下、ΔＭＲと記載）が、２％以上、２０％以下であることが好ましい。ここで、吸湿率差とは、下記式で表される数値を指す。
【００４４】
ΔＭＲ（％）＝ＭＲ２−ＭＲ１
ここで、ＭＲ１とは絶乾状態から摂氏２０℃×湿度６５％ＲＨ雰囲気下に２４時間放置したときの吸湿率（％）をいい、例えば、衣服であれば、洋服ダンスの中に入っている状態、すなわち着用前の環境に相当する。またＭＲ２とは絶乾状態から摂氏３０℃×湿度９０％ＲＨ雰囲気下に２４時間放置したときの吸湿率（％）をいい、例えば、衣服であれば、衣服着用時における衣服内の環境にほぼ相当する。ここで、吸湿率はＪＩＳ  Ｌ１０９６「水分率」に準じて測定した。
【００４５】
ΔＭＲは、ＭＲ２からＭＲ１の値を差し引いた値で表されるものであり、例えば、衣服であれば、衣服を着用したときに、不感蒸泄や運動時の発汗等による衣服内の湿気をどれだけ吸収するかに相当し、ΔＭＲ値が高いほど快適といえる。一般に、ポリエステル繊維のΔＭＲは０％、ナイロン繊維で２％、木綿で４％、ウールで６％程度である。ΔＭＲが２％以上２０％以下の範囲において、その吸放湿性による調湿効果が高く、衣服内を快適な湿度範囲に保つことができる。２％より小さい場合は、吸放湿性が低すぎるため、十分な調湿効果が得られず、２０％より大きい場合は、逆に吸放湿による湿度低下が大きくなりすぎるため、衣服内を快適な湿度範囲に保ちにくくなる。
【００４６】
本発明でいう吸放湿性を有する繊維素材としては、例えば、繊維便覧−原料編−（発行：丸善（株）、第２版）の２４５ページに記載の素材など、吸放湿性を有するどのような繊維を用いたものでも使用することができ、例えば、前記木綿、ウールなどの天然繊維、ナイロンのような合成繊維の他に改質合成繊維を使用することができる。
【００４７】
かかる改質合成繊維としては、たとえば合成繊維に吸湿ポリマー等を分散して練り込むことにより、吸放湿性を向上させた繊維を使用することができる。例えば、ナイロンにポリビニルピロリドン等の吸放湿ポリマーを錬り込み紡糸して得られた吸湿性向上ナイロン糸等や、後加工等により吸放湿性のあるポリマーおよび／または吸湿性のある微粒子を繊維表面に固着させることにより、吸放湿性を増加させ吸放湿性を向上した改質繊維素材を用いることができる。例えば、ナイロンに吸湿ポリマーであるポリビニルピロリドンを５重量％練り込むことにより吸湿率差（ΔＭＲ）が４％程度の改質繊維素材が得られ、ポリエステル１００％素材にアクリルアミドメチルプロパンスルホン酸とポリエチレングリコール＃１０００ジメタクリレートの共重合物を１０重量％程度付着させることにより吸湿率差（ΔＭＲ）が３％程度の改質繊維素材が得られる。さらに、合成繊維に吸湿ポリマー等を分散して練り込むことにより、吸湿性を向上させた繊維に、後加工等により吸湿性のあるポリマーおよび／または吸湿性のある微粒子を繊維表面に固着させることにより吸放湿性をさらに増加させた改質繊維素材を用いてもよい。本発明においては、上記の方法にとらわれず、いかなる方法でもポリエステル繊維やポリアミド繊維、アクリル繊維の如き合成繊維に、親水基を１つ以上含む単量体をグラフト共重合や架橋反応により付与させ吸放湿性を付与した改質繊維素材を用いることができる。
【００４８】
さらに、ナイロンにポリビニルピロリドン等の吸放湿ポリマーを錬り込み紡糸して得られた吸湿性向上ナイロン糸とポリエチレンテレフタレート繊維との混紡品や、天然セルロース繊維とアクリル系繊維の混織素材のように、吸湿率差（ΔＭＲ）の高い素材と低い素材を混用してもよく、いかなる方法を用いてでも吸湿率差（ΔＭＲ）が２％以上２０％以下の範囲とした素材を用いればよい。
【００４９】
上記のように、本発明においては吸湿率差（ΔＭＲ）が２％以上２０％以下である繊維素材を用いることが重要であり、そのような素材で構成した繊維構造物であれば、繊維の形態として、フィラメント、ステープルまたは紐等の糸条物、あるいは織編物や不織布等の布帛などいかなる形態であってもよい。また、繊維構造／組織としては、混繊、混紡、混織、交織、交編した混用素材も含まれる。
【００５０】
本発明の調温湿性繊維構造物の製造方法においては、吸放湿性を有する素材で構成された繊維構造物に蓄熱剤をバインダー等により固着させてもよいし、繊維構造物に蓄熱剤をバインダー等により固着させてから吸放湿性を付与する加工を行ってもよいし、繊維構造物に吸放湿性を付与する加工と蓄熱剤をバインダー等による固着を同時に行ってもよい。吸放湿性を付与する加工薬剤と、蓄熱剤をバインダー等とともに繊維構造物に付与する手段としては、一般公知の各種の手段が適用可能であり、具体的には、パッド−ドライ法、スプレー法およびコーティング法等が挙げられ、繊維材料に対してより均一に付与させるために、パッド−ドライ法が好ましく使用される。吸放湿性を付与する加工薬剤と蓄熱剤をバインダー等が付与された繊維構造物は次いで、付与物を固着させるため熱処理される。熱処理方法は、一般公知の各種の手段が適用可能であり、熱処理温度としては８０〜２２０℃の範囲であることが好ましい。
【００５１】
本発明の調温湿性繊維構造物は、吸放湿性を有し、かつ衣服内および外環境の急激な温度変化に対する温度コントロール効果を持ち、衣服内を快適な温湿度範囲に保つ効果を有しているので、特に衣料用素材として、非常に有用であり、例えば、肌着、インナー、スポーツウェア等の衣料に好ましく用いられる。また、ソックス、手袋、タイツ、ストッキング、サポーター、靴のインソール等にもに最適である。
【００５２】
【実施例】
以下、実施例により、本発明をさらに詳細に説明する。
【００５３】
また、実施例中での品質評価は次の方法を用いた。
＜相変化蓄熱剤固着量＞
まず下記式により相変化蓄熱剤マイクロカプセル固着量を計算し、その値に相変化蓄熱剤の充填割合を乗じ、相変化蓄熱剤固着量を求めた。
【００５４】
相変化蓄熱剤マイクロカプセル固着量（重量％）＝［（Ａ−Ｂ）／Ｂ］×１００
ここで、Ａ：加工後の繊維構造物の重量
Ｂ：加工前の繊維構造物と、相変化蓄熱剤マイクロカプセル以外の重量との合計重量
ただし、重量とは、摂氏２０℃×湿度６５％ＲＨ雰囲気下に２４時間放置したときの重量をいう。
＜吸湿率差（ΔＭＲ）＞
吸湿率差（ΔＭＲ）（％）＝ＭＲ２−ＭＲ１
ただし、ＭＲ１：絶乾状態から摂氏２０℃×湿度６５％ＲＨ雰囲気下に２４時間放置したときの吸湿率（％）。
【００５５】
ＭＲ２：絶乾状態から摂氏３０℃×湿度９０％ＲＨ雰囲気下に２４時間放置したときの吸湿率（％）。
＜衣服内温湿度＞
繊維構造物を用い、ミトン状物を作成した。測定室温２０℃、湿度６５％ＲＨ（標準環境）の環境下で、１０人のモニターの右手中指に温湿度センサーをつけ、ミトン状物を着用させ、測定室内で３０分間椅子に安静に腰掛けさせた後、右手を握ったり開いたりの運動を１０分間行った。次いで、測定室温１０℃、湿度５０％ＲＨの環境下（冷環境）の測定室内で１０分間椅子に安静に腰掛けさせた。温湿度測定は、標準環境３０分後、運動１０分後および冷環境１０分後の手袋内温湿度を衣服内温湿度として測定し、１０人の平均値を計算した。
＜温冷感＞
衣服内温湿度測定時において、運動１０分後および冷環境１０分後に各モニターに、その時点でどのように感じるを下記の５段階で評価してもらい、その平均値を示した。
【００５６】
１：冷たく感じた。
【００５７】
２：どちらかといえば冷たく感じた。
【００５８】
３：どちらでもない（温度変化を感じない、快適である）。
【００５９】
４：どちらかといえば暑く感じた。
【００６０】
５：暑く感じた。
（実施例１）
加工する繊維構造物として、マーセライズを行なった４５番手のポリエチレンテレフタレート繊維４５％、綿５５％の混紡糸からなる目付１１２ｇ／ｍ２のユニフォーム用ブロード織物を用いた。
【００６１】
ここで用いた素材はそれ自体の吸湿率差（ΔＭＲ）が２％程度であり、適度な吸湿率差を有しているため、吸湿率差（ΔＭＲ）を向上させる必要はなく、そのまま蓄熱剤を繊維表面に固着させた。
【００６２】
すなわち、前記ユニフォーム用ブロード織物を下記組成の処理水溶液に浸漬し、マングルロールでピックアップ率１００重量％で絞り、１００℃で２分間予備乾燥した。その後、１５０℃で１分間熱処理し、相変化蓄熱剤マイクロカプセルを固着させ、目的の繊維構造物を得た。
【００６３】
相変化蓄熱剤マイクロカプセル（商品名  ＴＲＳ−２５（固形分４０％）三菱製紙（株）製、相変化温度２５℃）      ５０ｇ／ｌ
相変化蓄熱剤マイクロカプセル（商品名  ＴＲＳ−３２（固形分４０％）三菱製紙（株）製、相変化温度３２℃）    ５０ｇ／ｌ
シリコーン系樹脂（商品名  ＫＴ７０１４（固形分４０％）高松油脂（株）製）  ２５ｇ／ｌ
得られた繊維構造物について、相変化蓄熱剤固着量、ΔＭＲ、衣服内温湿度、温冷感の評価をして、結果を表１に示した。この繊維構造物に固着した各相変化蓄熱剤マイクロカプセルの平均粒子径は５μｍであり、その内容物である相変化蓄熱剤の充填割合は各々８０％のものを用いた。
（実施例２）
加工する繊維構造物として、４５番手の６ナイロン４５％、ポリアクリロニトリル５５％の混紡糸からなる目付２１０ｇ／ｍ２の肌着用編地を用いた。
【００６４】
ここで用いた素材は、それ自体の吸湿率差（ΔＭＲ）が１％程度と低いため、吸湿率差（ΔＭＲ）を向上させるため、吸湿モノマーを繊維表面で重合させ、吸湿ポリマーを繊維表面に固着させた。
【００６５】
すなわち、前記肌着用編地を下記組成の処理水溶液に浸し、マングルロールでピックアップ率１００重量％で絞り、１００℃で２分間予備乾燥した。乾燥後直ちに、１０５℃の加熱スチーマーで１０分間処理し、１５０℃で１分間熱処理し、相変化蓄熱剤マイクロカプセルを固着させた後、湯水洗、乾燥し、目的の繊維構造物を得た。
【００６６】
ＡＭＰＳ（吸湿モノマー：２−アクリルアミドメチルプロパンスルホン酸）    ４０ｇ／ｌ
ＰＥＧ＃１０００ジメタクリレート（商品名  グラセットＴ３０３（Ｒ）    共栄社化学（株）製）  ８０ｇ／ｌ
過硫酸アンモニウム      ４ｇ／ｌ
相変化蓄熱剤マイクロカプセル（商品名  ＴＲＳ−２５（固形分４０％）三菱製紙（株）製、相変化温度２５℃）    ５０ｇ／ｌ
相変化蓄熱剤マイクロカプセル（商品名  ＴＲＳ−３２（固形分４０％）三菱製紙（株）製、相変化温度３２℃）    ５０ｇ／ｌ
相変化蓄熱剤マイクロカプセル（商品名  ＴＲＳ−２８（固形分４０％）三菱製紙（株）製、相変化温度２８℃）    ５０ｇ／ｌ
アクリル系樹脂（商品名  リケンゾールＡ−２６３（Ｒ）（固形分４０％）三木理研工業（株）製）
２５ｇ／ｌ
得られた繊維構造物について、相変化蓄熱剤固着量、ΔＭＲ、衣服内温湿度、温冷感の評価をして、結果を表１に示した。この繊維構造物に固着した各相変化蓄熱剤マイクロカプセルの平均粒子径は５μｍであり、その内容物である相変化蓄熱剤の充填割合は各々８０％のものを用いた。
（比較例１）
実施例１で用いたユニフォーム用ブロード織物の未加工品について、ΔＭＲ、衣服内温湿度、温冷感の評価をして、結果を表１に示した。
【００６７】
ここで用いた素材はそれ自体の吸湿率差（ΔＭＲ）が２％程度であり、適度な吸湿率差を有しているが、蓄熱剤を固着させておらず、本願発明の要件を満たしていない。
（比較例２）
実施例１で用いたユニフォーム用ブロード織物を下記組成の処理水溶液に浸す以外は実施例１と同様の条件で加工し、目的の繊維構造物を得た。
【００６８】
ここで用いた素材はそれ自体の吸湿率差（ΔＭＲ）が２％程度であり、適度な吸湿率差を有しているが、蓄熱剤を１種類しか固着させておらず、本願発明の要件を満たしていない。
【００６９】
相変化蓄熱剤マイクロカプセル（商品名  ＴＲＳ−２８（固形分４０％）三菱製紙（株）製、相変化温度２８℃）  １００ｇ／ｌ
アクリル系樹脂（商品名  リケンゾールＡ−２６３（Ｒ）（固形分４０％）三木理研工業（株）製）
２５ｇ／ｌ
得られた繊維構造物について、相変化蓄熱剤固着量、ΔＭＲ、衣服内温湿度、温冷感の評価をして、結果を表１に示した。この繊維構造物に固着した各相変化蓄熱剤マイクロカプセルの平均粒子径は５μｍであり、その内容物である相変化蓄熱剤の充填割合は各々８０％のものを用いた。
（比較例３）
実施例２で用いた肌着用編地を下記組成の処理水溶液に浸す以外は実施例１と同様の条件で加工し、目的の繊維構造物を得た。
【００７０】
ここで用いた素材はそれ自体の吸湿率差（ΔＭＲ）が１％程度であり、吸放湿性が十分でない。
【００７１】
相変化蓄熱剤マイクロカプセル（商品名  ＴＲＳ−２５（固形分４０％）三菱製紙（株）製、相変化温度２５℃）  ５０ｇ／ｌ
相変化蓄熱剤マイクロカプセル（商品名  ＴＲＳ−３２（固形分４０％）三菱製紙（株）製、相変化温度３２℃）  ５０ｇ／ｌ
シリコーン系樹脂（商品名  ＫＴ７０１４（固形分４０％）高松油脂（株）製）２５ｇ／ｌ
得られた繊維構造物について、相変化蓄熱剤固着量、ΔＭＲ、衣服内温湿度、温冷感の評価をして、結果を表１に示した。この繊維構造物に固着した各相変化蓄熱剤マイクロカプセルの平均粒子径は５μｍであり、その内容物である相変化蓄熱剤の充填割合は各々８０％のものを用いた。
【００７２】
【表１】
2004324023.tif 000002
【００７３】
表１から明らかなように、実施例１、２の吸放湿性を有し、かつ相変化を起こす温度範囲が異なる２種以上の蓄熱剤を繊維表面に固着した繊維構造物は、衣服内温湿度を快適範囲に保ち、モニターの感覚でも快適となっており、優れた調温湿効果を有していることが分かる。しかしながら、比較例１のように吸放湿性だけを有するもの、比較例２のように吸放湿性は有しているが、相変化蓄熱剤を１種類しか用いていないもの、比較例３のように相変化を起こす温度が異なる２種の蓄熱剤を用いているが、吸放湿性が低いものについては、衣服内温湿度を快適範囲に保つことができず、モニターの感覚でも不快となっている。
【００７４】
【発明の効果】
本発明によれば、吸湿率差（ΔＭＲ）が２％以上２０％以下で吸放湿性を有する素材で構成された繊維構造物であり、かつ相変化を起こす温度が異なる２種以上の蓄熱剤を繊維表面に固着してなることを特徴とする調温湿性繊維構造物は、吸放湿性を有し、かつ衣服内および外環境の急激な温度変化に対する温度コントロール効果を持ち、衣服内を快適な温湿度範囲に保つ効果を有しているので、特に衣料用素材として、非常に有用であり、例えば、肌着、インナー、スポーツウェア等の衣料に好ましく用いられる。また、ソックス、手袋、タイツ、ストッキング、サポーター、靴のインソール等にもに最適である。